(57)【要約】【課題】  表明に微細な凹凸を有する比較的厚い樹脂シートを転写性良く製造すること。【解決手段】  少なくとも、溶融した樹脂を連続的に運動している可動面に供給する第１工程と、前記第１工程で供給された樹脂を前記可動面で加圧してシート状にする第２工程と、前記第２工程でシート状にされた樹脂を可動面で冷却する第３工程と、前記第３工程で冷却された樹脂を可動面から剥離する第４工程と、からなる厚み１．３ｍｍ以上の樹脂シート製造方法において、前記可動面が微細な凹凸形状を複数有しており、樹脂の平均降下速度が、４０℃／秒以上であり、前記第２工程での加圧圧力を１ＭＰａ〜７０ＭＰａ、前記樹脂のガラス転移温度がＴｇ（℃）であるとき該第２工程で加圧された溶融樹脂の表面温度を（Ｔｇ−５℃）〜（Ｔｇ＋１０℃）となるように制御され、加圧時間が０．２秒〜２秒であることを特徴とする樹脂シートの製造方法。【選択図】  図１
2009172794.tif 000002
【特許請求の範囲】
【請求項１】
少なくとも、
溶融した樹脂を連続的に運動している可動面に供給する第１工程と、
前記第１工程で供給された樹脂を前記可動面で加圧してシート状にする第２工程と、
前記第２工程でシート状にされた樹脂を可動面で冷却する第３工程と、
前記第３工程で冷却された樹脂を可動面から剥離する第４工程と、
からなる樹脂シートの押出成形法による製造方法において、
前記樹脂シートの厚みは１．３ｍｍ以上であり、
前記溶融した樹脂を供給する前記可動面が微細な凹凸形状を複数有しており、
前記第１工程で樹脂が可動面に供給され、可動面に接触０．０２秒後から、前記第２工程が完了するまでの時間をＴとすると、前記第１工程で樹脂が可動面に供給され、可動面に接触０．０２秒後から、Ｔ／２の時間が経過するまでの間の前記供給した樹脂の可動面に接触している表面温度の平均降下速度が、４０℃／秒以上であり、
前記題２の工程が、前記第２工程での加圧圧力を１ＭＰａ〜７０ＭＰａ、前記樹脂のガラス転移温度がＴｇ（℃）であるとき該第２工程で加圧された溶融樹脂の表面温度を（Ｔｇ−５℃）〜（Ｔｇ＋１０℃）となるように制御されており、かつ、該第２工程で加圧する加圧時間が０．２秒〜２秒である工程であり、
該第２工程によって樹脂シートの表面に可動面の微細な凹凸形状を転写賦形することを特徴とする樹脂シートの製造方法。
【請求項２】
請求項１に記載の樹脂シートの製造方法であって、前記第３工程で、開放圧下で（Ｔｇ−５℃）〜（Ｔｇ−１５℃）の範囲まで冷却することを特徴とする樹脂シートの製造方法。
【請求項３】
請求項１または２に記載の樹脂シートの製造方法であって、前記凹凸形状を有する可動面または該可動面の内側に断熱層が形成されていることを特徴とする樹脂シートの製造方法。
【請求項４】
請求項１〜３のいずれか１項に記載の樹脂シートの製造方法であって、前記第２工程での加圧圧力が実質的に１〜３５ＭＰａであることを特徴とする樹脂シートの製造方法。
【発明の詳細な説明】
【技術分野】
【０００１】
本発明は、表面に微細な凹凸形状を転写賦形することを特徴とする樹脂シートの製造方法に関する。
【背景技術】
【０００２】
テレビやパソコンなどの液晶表示装置のバックライトにおいては、その輝度を均一にしたり明るさを向上させたりするため導光板、拡散板、プリズムシートなどの樹脂製光学シートが多用されている。近年ではこの光学シートは、表面に微細凹凸形状を有する樹脂シートとして性能向上を図ることが行われるようになっている。
【０００３】
凹凸形状を有する樹脂シートを作成する方法として、射出成形法が知られているが、微細な凹凸形状を表面に有する光学シートを製造するためには、射出圧力の高い大型の設備が必要であり、量産化が困難である。また光硬化性樹脂を用いてシート表面に凹凸を賦型する方法も知られているが、光硬化性樹脂は高価であること、工程が多いことなどからコストが高い、という問題がある。
【０００４】
これらのシートを安価に製造する別の方法として、表面に凹凸形状を彫刻した回転する２本のロールユニットの間にダイから押し出した溶融樹脂を流し込んで、凹凸形状を転写する押出賦型成形がある。この押出賦型成形法は生産性に優れ、成形品の大面積化や厚みに対する自由度が高いなどの利点がある。この２本のロールユニットの片方もしくは両方のロール表面に、シボ模様や凹凸パターンを設けた特定の形状を付したものを用いて、樹脂シートの表面に微細な凹凸形状を転写することが知られている。
【０００５】
例えば、表面に凹凸形状を有した断熱層被覆ロールを用い、ロール温度を合成樹脂の軟化温度より２０℃低い温度に設定することによって表面に微細な凹凸を有した合成樹脂シートを製造する方法（特許文献１参照）や、少なくとも一方のロールを、ロール芯体と凹凸パターン部材との間に凹凸パターン部材の熱伝導率よりも低い熱伝導率を有する熱緩衝部材を設けた賦型ロールを用いることにより、凹凸パターンを有した合成樹脂板を製造する方法（特許文献２参照）などが知られている。
【０００６】
従来、賦形率を上げるためには成形型へ樹脂を充分に充填することが必要、と考えられていた。そのためには加圧中の樹脂粘度を低くすることが有効であり、特許文献３などに示されるように、ダイ吐出後からロールに接触するまでの時間を短縮するために押出し速度を１０ｍ／分以上とする、などと高速化する技術が用いられてきた。しかしながら押出し速度を大きくするとロール間に挟まれて加圧状態に置かれる時間が短くなるために、その間に充分に冷却できずいわゆる賦形戻りが生じることとなり、かえって賦形が不良となる場合があった。
【０００７】
特に近年では、パーソナルコンピュータや液晶ＴＶの液晶表示装置が大型化するにつれ、バックライトに用いられる拡散シートなどの光学部材も大型化し、自己保持性が求められたり、変形などの機械的安定性がより厳しくなるために厚肉化したりすることが要請されている。
【０００８】
【特許文献１】特開平９−１４１７５７号公報
【特許文献２】特開２００３−５３８３４号公報
【特許文献３】特開２００４−２８７４１８号公報
【発明の開示】
【発明が解決しようとする課題】
【０００９】
しかし、押出賦型成形法にて得られるシートは、その厚みを厚くすると微細な凹凸形状を精度良く転写できなくなり、所望の微細な凹凸形状を得ることが困難であった。樹脂をロールで加圧・挟持し微細な凹凸形状を転写する際に、板厚が厚くなると樹脂が凹凸形状に充填していく過程で樹脂表面側が瞬時に冷却・固化されてしまい、その結果、樹脂の表面に急速に固化層が発達するために、微細な凹凸形状部に十分に樹脂が充填されないこと、また一方で充填されても成形品内部に応力が残留し、この応力によって成形戻りが起こることがその原因である。
【００１０】
本発明は上記問題点に鑑みなされたものであって、一定以上の厚みの樹脂シートを工業的量産に有利な押出成形法によって、微細な凹凸形状を高い転写精度で大面積のシートに転写することが可能な樹脂シートの製造方法を提供することを目的とする。
【００１１】
本発明者らは、これまでの成形方法が、成形金型の構成による加圧前後の樹脂温度制御等の工夫が中心であり、溶融樹脂の充填と冷却に関わる圧力と樹脂温度制御の詳細な検討まではされていなかった点に着目して、溶融樹脂の表面温度と、加圧・冷却を特定の条件で制御することにより微細な形状を得ることができることを見出し、本発明を完成するに至った。
【課題を解決するための手段】
【００１２】
本発明は、少なくとも、
溶融した樹脂を連続的に運動している可動面に供給する第１工程と、
前記第１工程で供給された樹脂を前記可動面で加圧してシート状にする第２工程と、
前記第２工程でシート状にされた樹脂を可動面で冷却する第３工程と、
前記第３工程で冷却された樹脂を可動面から剥離する第４工程と、
からなる樹脂シートの押出成形法による製造方法において、
前記樹脂シートの厚みは１．３ｍｍ以上であり、
前記溶融した樹脂を供給する前記可動面が微細な凹凸形状を複数有しており、
前記第１工程で樹脂が可動面に供給され、可動面に接触０．０２秒後から、前記第２工程が完了するまでの時間をＴとすると、前記第１工程で樹脂が可動面に供給され、可動面に接触０．０２秒後から、Ｔ／２の時間が経過するまでの間の前記供給した樹脂の可動面に接触している表面温度の平均降下速度が、４０℃／秒以上であり、
前記第２の工程が、前記第２工程での加圧圧力を１ＭＰａ〜７０ＭＰａ、前記樹脂のガラス転移温度がＴｇ（℃）であるとき該第２工程で加圧された溶融樹脂の表面温度を（Ｔｇ−５℃）〜（Ｔｇ＋１０℃）となるように制御されており、かつ、該第２工程で加圧する加圧時間が０．２秒〜２秒である工程であり、
該第２工程によって樹脂シートの表面に可動面の微細な凹凸形状を転写賦形することを特徴とする樹脂シートの製造方法である。
【００１３】
さらには、前記第３工程で、開放圧下で（Ｔｇ−５℃）〜（Ｔｇ−１５℃）の範囲まで冷却することを特徴とする。また、前記凹凸形状を有する可動面または該可動の内側に断熱層が形成されていることを特徴とするものである。
さらに、前記第２工程において樹脂を１〜３５ＭＰａで加圧することを特徴とするものである。
【発明の効果】
【００１４】
本発明によれば、賦型押出によって表面に高精度の微細凹凸を設けた比較的厚い樹脂シートを安価で効率よく製造することができる。
溶融した樹脂を連続的に運動している可動面に供給する第１工程によって、均一な流動状態の樹脂を連続的に可動面に供給することで均質な樹脂シートを連続的に製造する上で有利である。また前記第１工程で供給した樹脂を前記可動面で加圧してシート状にする第２工程によって、全面に同等の圧力をかけることが容易なことから応力ひずみが少ない樹脂シートを製造する上で有利である。またこのように原理的に圧力の偏りが少ないので大型の樹脂シートの製造も容易である。また前記第２工程でシート状にした樹脂を可動面で冷却する第３工程によって、樹脂シートの可動面と接触した面が前記可動面上で冷却され固化することで賦形した形状を正確に維持することができる。また第４工程で樹脂を剥離した可動面を再度第１工程に用いることができるので効率が良い。
【００１５】
さらに、前記溶融した樹脂を供給する前記可動面が微細な凹凸形状を複数有していることから、樹脂シートの表面に可動面の微細な凹凸形状を転写賦形することができ、所望の凹凸形状を有する樹脂シートを製造できる。
すなわち、以上の効果から射出成形法や光硬化樹脂を用いる賦形方法と比べて工業的に有利である。
【００１６】
また、前記第３工程で、開放圧下で（Ｔｇ−５℃）〜（Ｔｇ−１５℃）の範囲まで冷却することから、上記の効果に加えて、適度な温度まで可動面で冷却されるので、得られる樹脂シートの表面性が良い、第４工程での剥離が容易、得られた樹脂シートの残留応力が少なく好ましくない反りの発生が起こりにくいなどの効果がある。第３工程で冷却した樹脂温度が（Ｔｇ−５℃）より高いと微細凹凸形状を有する金型から樹脂が剥離し難く、剥離ムラ（チャタマーク）が発生し外観が好ましくない。その結果液晶バックライトパネル等の光制御板に使用した際には、そのムラが実用上も外観を損ねることとなる。また、（Ｔｇ−１５℃）より低い温度まで冷却すると成形品の反りが大きくなり、実用上好ましくない。
【００１７】
さらに、前記凹凸形状を有する可動面または該可動面の内側に断熱層が形成されていることにより、上記の効果に加えて、第２工程の温度制御が容易となるため、装置の自由度や小型化にも有利で、得られる樹脂シートの仕様変更への対応も容易になり、本発明の効果である転写精度がいっそう高まる。特に、形状の正確さ、複雑さ、微細さへの要求が高い用途や、厚肉化用途への対応も容易である。すなわち、本発明では押出し速度を遅くし（例えば２ｍ／分以下）、樹脂充填後の冷却時間を充分確保するような条件が採り得ることとなった。
【００１８】
また、本発明は前記第２工程において樹脂を１〜３５ＭＰａで加圧することを特徴としてもよい。この場合圧力を３５ＭＰａ以下とすることにより、成形装置を大掛かりなものとする必要がないので好ましい。
【発明を実施するための最良の形態】
【００１９】
本発明は図１に示すように、少なくとも、溶融した樹脂を連続的に運動している可動面１に供給する第１工程Ａと、前記第１工程Ａで供給された樹脂を前記可動面１で加圧してシート状にする第２工程Ｂと、前記第２工程でシート状にされた樹脂を可動面１で冷却する第３工程Ｃと、前記第３工程Ｃで冷却された樹脂を可動面から剥離する第４工程Ｄと、からなる樹脂シート２の押出成形法による製造方法において、
前記樹脂シート２の厚みは１．３ｍｍ以上であり、
前記溶融した樹脂を供給する前記可動面１が微細な凹凸形状を複数有しており、
前記第１工程Ａで樹脂が可動面１に供給されてから、前記第２工程Ｂが完了するまでの時間をＴとすると、前記第１工程Ａで樹脂が可動面１に供給してから、Ｔ／２の時間が経過するまでの間の前記供給した樹脂の可動面１に接触している表面温度の平均降下速度が、４０℃／秒以上であり、
前記第２の工程Ｂが、前記第２工程Ｂでの加圧圧力を１ＭＰａ〜７０ＭＰａ、前記樹脂のガラス転移温度がＴｇ（℃）であるとき該第２工程Ｂで加圧された溶融樹脂の表面温度を（Ｔｇ−５℃）〜（Ｔｇ＋１０℃）となるように制御されており、かつ、該第２工程Ｂで加圧する加圧時間が０．２秒〜２秒である工程であり、
該第２工程Ｂによって樹脂シート２の表面に可動面の微細な凹凸形状を転写賦形することを特徴とする樹脂シート２の製造方法である。
【００２０】
本発明において、上記可動面１は通常図１に示すようにロールの表面である。また、可動面１はロールのほかにベルトであってもよい。また、本発明の第１の工程Ａにおいては、図１に示すように溶融樹脂は押出機からダイを介して供給されることが多い。より具体的な成形法としては、２本のロールユニットを用いた凹凸形状を転写する押出賦型成形法が好適であり、所望の形状に対し逆の凹凸形状をロールの周方向に平行に配することで連続的に成形が可能となる。
【００２１】
本発明は、厚さ１．３ｍｍ以上のシートに関する製造方法を対象とする。上記したように、従来技術では厚さが１．３ｍｍ以上に厚いと、微細な凹凸形状を精度良く転写できなくなり、所望の微細な凹凸形状を得ることが困難であったという課題があったが、上記本発明により解決できる。
【００２２】
本発明において樹脂シート２に転写される微細な凹凸形状は、たとえば高さが１５μｍ〜５００μｍであり、凸間距離が２５μｍ〜１０００μｍの範囲内の凹凸形状であるのが、本発明の効果が最も顕著に発揮される。高さが１５μｍ未満または凸間距離が２５μｍ未満の場合には、本発明によっても精密な成形が困難である。一方、高さが５００μｍより大きいか凸間距離が１０００μｍより大きい場合には、成形速度を遅くする必要があり、生産効率に欠け好ましくない。特に凹凸形状がシートの成形方向に対して平行な長手方向を有するシリンドリカルレンズやプリズムであるのが、ロール成形においては好適である。
【００２３】
本発明において可動面１としては上記の通りロールを用いるのが一般的であるが、特に可動面１の内側に断熱層が形成されていることが好ましい。断熱層を備えるロールは、たとえば、通常用いられる鉄製のロール表面に断熱層としてセラミック材料の層を形成し、その外側に金属層を形成することで得られる。
【００２４】
断熱層として設けられるセラミック材料としては、ジルコニアやチタニアが好ましい。セラミック材料の層を設ける方法については限定されないが、溶射法を用いるのが作業効率および得られるセラミック層の質の点から好ましい。断熱層の厚さは、表面の金属層の種類や厚さ、成形する樹脂の種類などにより好適な値は異なるが、通常０．１ｍｍ〜２ｍｍの範囲内であるのが好ましく、０．２ｍｍ〜１ｍｍの範囲内であるのがより好ましい。
【００２５】
断熱層の外側に形成される金属層は、彫刻の容易性、熱伝導率、耐久性の観点から適宜選択することができるが、通常、銅が好ましく用いられる。
【００２６】
本発明における樹脂の材質は、主として熱可塑性樹脂からなる溶融流動性を有する樹脂であれば特に限定されないが、光学シートの用途では、ポリメチルメタクリレート、ポリスチレン、ポリカーボネートなどの光透過性の良好な樹脂が好適である。またシートの強度、光の拡散性、成形性など種々の機能を高める目的で樹脂とともに別のポリマー、無機物等の粒子や有機物、無機物等からなる添加剤を加えても良い。これらは樹脂に均一に分散し且つ、成形に充分な流動性を損なわないこと、成形条件化で実質的に劣化しないことなどが多くの用途で好ましい。
【００２７】
凹凸形状を有したロールで溶融樹脂を加圧する力は１ＭＰａ〜７０ＭＰａで、ガラス転移温度をＴｇ（℃）とした場合、前記溶融樹脂の表面温度を（Ｔｇ−５℃）〜（Ｔｇ＋１０℃）で、０．２秒〜２秒加圧しなければならない。加圧する力が１ＭＰａ以下では、溶融樹脂を可動面の微細な凹凸形状（以降、金型と呼ぶ）に十分に充填することができない。また、７０ＭＰａ以上では、もちろん樹脂を金型に十分に充填できるが、設備が大きくなり経済的ではない。
【００２８】
加圧している間の樹脂表面温度を（Ｔｇ−５℃）より低くすると樹脂表面が冷えすぎて金型に十分に充填されない。また、（Ｔｇ＋１０℃）より高くなると、以降の第３工程Ｃで樹脂温度が高すぎ、金型から樹脂が剥離できない。一方、加圧する時間を０．２秒未満とすると、加圧時間が短く、前記溶融樹脂の表面温度を（Ｔｇ−５℃）〜（Ｔｇ＋１０℃）の範囲で加圧することが困難となる。また、２秒を超えた加圧時間では、もはや転写性は向上することがなく生産効率を下げるだけである。
【００２９】
第１の工程Ａで樹脂を可動面１に供給し、可動面に接触０．０２秒後から第２の工程Ｂが完了するまでの時間をＴとした場合、Ｔ／２の時間が経過するまでの間に可動面１に接触している樹脂の表面温度の平均降下速度を４０℃／秒以上としなければならない。可動面に接触０．０２秒後からＴ／２の時間が経過するまでの間の樹脂表面の平均降下速度が４０℃／秒未満では、第２の工程Ｂが終了するまでの間に樹脂を十分に冷却することできず、第２の工程Ｂで金型に充填した樹脂が第の３工程Ｃでいわゆる形状戻りが発生し、形状の転写が不十分となる。
【実施例】
【００３０】
以下、本発明を実施例に基づいて具体的に説明するが、本発明はこれらの実施例に限定されるものではない。なお、以下の実施例においては、図１に示す２本のロールユニットを用いた凹凸形状を転写する押出賦型成形法を用い、押出成形機にてＭＳ樹脂（ＴＸ−８００ＬＦ電気化学工業株式会社製）を溶融混錬し、ダイから出口温度２４０℃で押し出してシートを成形した。使用したロール（直径４００ｍｍ、長さ１６５０ｍｍ）には、微細な凹凸形状として、高さが１４０μｍの楕円形状を３００μｍピッチで配列した。
【００３１】
ロールで溶融樹脂を加圧する時間は微細凹凸形状を有するロールの大きさにもよるが、０．２〜２秒であり、加圧圧力は、以下のMcKelveyのカレンダー理論より求めることができる（図２参照）。
【００３２】
ＰＭＡＸ≒１５μＵλ３/４ｈ０２・（２Ｒｈ０）１／２
μ：粘度
Ｕ：ロール周速
ｈ０：ギャップの最小間隙×１／２
Ｒ：ロール半径
λ：Ｘ１／（２ｈ０）１／２ 
Ｘ１：出口部で樹脂がロールから離れる位置
【００３３】
図３は、微細な凹凸形状を有するロールと形状を有さないロールとの間に溶融した樹脂を供給し、転写した際の樹脂表面温度（樹脂表面から１０μｍの深さの位置）の変化を示す。発明者は、押出賦型成形法にて微細な凹凸形状を樹脂に精度良く転写するには、ロールで樹脂を加圧する間に一定の時間、一定圧力で加圧し、樹脂の表面温度を一定温度まで冷却することが必要であることを見出した。
【００３４】
図３に示すような押出成形時の樹脂温度の変化は、合成樹脂、金型、比熱、熱伝導率、密度等から解析できる。例えばエムエスシーソフトウェア（株）製の非線形構造解析ソフト「Ｍａｒｃ」等を用いて、非線形有限要素法による非定常熱伝導解析により計算できる。本発明の樹脂温度変化は、前記「Ｍａｒｃ」を用いて計算した値を用いる。金型に接する樹脂温度変化の計算方法は、ナビエストークス方程式に基づく有限要素解析により行うことができる。具体的なシミュレーションの方法としては、樹脂および型についての有限要素モデルを作成し、樹脂および型の物性値（密度、比熱、熱伝導率）、樹脂および型の初期温度を設定、時間の経過に伴う樹脂および型の温度推移を「Ｍａｒｃ」の熱伝導解析機能を用いて計算した。
【００３５】
図３において、樹脂のＴｇが１０１.５℃の場合、破線で示す（Ｔｇ−５℃）以下で樹脂を加圧・挟持すると、微細凹凸形状の転写性は悪くなる。（Ｔｇ−５℃）以上で挟持すると樹脂が微細凹凸形状の中に充填され、形状の再現性は極めて良好である。
また、挟時している間の樹脂温度は高いほうが望ましいが、ロールから剥離するまでの冷却を考慮しロール温度を設定すると、溶融樹脂を加圧している際の温度は（Ｔｇ＋１０℃）以下でなければならない。
【００３６】
また、さらに図４に示すように第２工程においてロールで樹脂を加圧して微細な凹凸形状を転写する際には、第１の工程Ａで樹脂を可動面１に供給し、可動面に接触０．０２秒後から第２の工程Ｂが完了するまでの時間、すなわち加圧している時間をＴとする時、樹脂がロール表面に接してから０．０２秒後からＴ／２の時間が経過するまでの間に微細凹凸形状側の樹脂温度を４０℃／秒以上で降下させることにより、形状の転写性が極めて良好となる。破線は時間Ｔ、実線は時間Ｔ／２を示し、破線で示す斜線はＴ／２までの温度降下を示す。
また、さらに図５に示すように第３工程において開放圧下で（Ｔｇ−５℃）〜（Ｔｇ−１５℃）まで樹脂を冷却することにより、表面性の良い樹脂シートを得ることができる。（図中、樹脂温度の最低温度が第３工程の終了点（第４工程）である。
以上、実施例および比較例の各工程における諸条件と賦形率を表１に示す。
【表１】
2009172794.tif 000003
【産業上の利用可能性】
【００３７】
本発明の樹脂シートの製造方法により製造される樹脂シートは、テレビやパソコンなどの液晶表示装置のバックライトにおいて、その輝度を均一にしたり明るさを向上させたりするための導光板、拡散板、プリズムシートなどの光学シートとして有用である。
【図面の簡単な説明】
【００３８】
【図１】本発明の押し出し装置を示す図である。
【図２】McKelveyのカレンダー理論における記号について説明する図である。
【図３】実施例および比較例における樹脂温度の推移を示す図である。
【図４】実施例１および比較例１における冷却速度の違いを示す図である。
【図５】実施例および比較例における樹脂温度の推移を、第４工程まで示す図である。
【図１】
2009172794.tif 000004
【図２】
2009172794.tif 000005
【図３】
2009172794.tif 000006
【図４】
2009172794.tif 000007
【図５】
2009172794.tif 000008